(57)【要約】【課題】熱線反射機能に優れた熱線反射フィルムを提供すること。【解決手段】透明な基材フィルム２と、基材フィルム２の表面にスパッタリングにより順次積層形成した、第１スパッタ層３１、第２スパッタ層３２、第３スパッタ層３３とを有する熱線反射フィルム１。第１スパッタ層３１は、ＩＴＯからなる膜厚１８〜２５ｎｍの層であり、第２スパッタ層３２は、Ａｇからなる膜厚５〜１０ｎｍの層であり、第３スパッタ層３３は、ＩＴＯからなる膜厚３６〜５５ｎｍの層である。【選択図】図１
2007152773.tif 000002
【特許請求の範囲】
【請求項１】
透明な基材フィルムと、該基材フィルムの表面にスパッタリングにより順次積層形成した、第１スパッタ層、第２スパッタ層、第３スパッタ層とを有し、
上記第１スパッタ層は、ＩＴＯからなる膜厚１８〜２５ｎｍの層であり、上記第２スパッタ層は、Ａｇからなる膜厚５〜１０ｎｍの層であり、上記第３スパッタ層は、ＩＴＯからなる膜厚３６〜５５ｎｍの層であることを特徴とする熱線反射フィルム。
【請求項２】
請求項１において、上記基材フィルムは、ＰＥＴからなることを特徴とする熱線反射フィルム。
【請求項３】
請求項１又は２において、上記熱線反射フィルムは、上記基材フィルム又は第３スパッタ層の表面に粘着層を設けてなることを特徴とする熱線反射フィルム。
【請求項４】
請求項１〜３のいずれか一項において、上記熱線反射フィルムは、１０００ｎｍ以上の波長の光線の透過率が３０％以下であることを特徴とする熱線反射フィルム。
【請求項５】
請求項１〜４のいずれか一項において、上記熱線反射フィルムは、５５０ｎｍの波長の光線の透過率が７０％以上であることを特徴とする熱線反射フィルム。
【発明の詳細な説明】
【技術分野】
【０００１】
本発明は、窓ガラス等に貼着して熱線を反射することができる熱線反射フィルムに関する。
【背景技術】
【０００２】
従来より、樹脂からなる基材フィルムの表面に金属薄膜を形成することにより形成した熱線反射フィルムがある（特許文献１参照）。該熱線反射フィルムは、建物や車両等の窓ガラスに貼着される。これにより、太陽光の中の熱線（赤外線）を遮断して、室内の温度上昇を防ぐことができる。その一方で、熱線反射フィルムは、可視光を透過するため、室内に明かりを入れることもできるし、熱線反射フィルムを貼着した窓ガラスを通して室外を視認することもできる。
しかしながら、上記従来の熱線反射フィルムは、熱線をある程度は反射するものの、未だ熱線の透過率が高く、充分な熱線反射機能を有するとは言えない場合もある。
【０００３】
【特許文献１】特開２００１−１７９８８７号公報
【発明の開示】
【発明が解決しようとする課題】
【０００４】
本発明は、かかる従来の問題点に鑑みてなされたものであり、熱線反射機能に優れた熱線反射フィルムを提供しようとするものである。
【課題を解決するための手段】
【０００５】
本発明は、透明な基材フィルムと、該基材フィルムの表面にスパッタリングにより順次積層形成した、第１スパッタ層、第２スパッタ層、第３スパッタ層とを有し、
上記第１スパッタ層は、ＩＴＯからなる膜厚１８〜２５ｎｍの層であり、上記第２スパッタ層は、Ａｇからなる膜厚５〜１０ｎｍの層であり、上記第３スパッタ層は、ＩＴＯからなる膜厚３６〜５５ｎｍの層であることを特徴とする熱線反射フィルムにある（請求項１）。
【０００６】
次に、本発明の作用効果につき説明する。
上記熱線反射フィルムは、上述のごとく、ＩＴＯ（錫ドープ酸化インジウム）からなる第１スパッタ層、Ａｇ（銀）からなる第２スパッタ層、ＩＴＯからなる第３導スパッタ層とを、基材フィルムの表面に形成してなる。これにより、熱線（赤外線）を充分に反射して、熱線の透過率を充分に抑制することができる。
【０００７】
また、上記第１スパッタ層（ＩＴＯ）の膜厚を１８〜２５ｎｍとすることにより、ベース層として基材フィルムとの密着力を確保することができる。
また、上記第２スパッタ層（Ａｇ）の膜厚を５〜１０ｎｍとすることにより、熱線（赤外線）の反射と可視光の透過とのバランスを得ることができる。
また、上記第３スパッタ層（ＩＴＯ）の膜厚を３６〜５５ｎｍとすることにより、可視光領域の光線の透過率を確保することができる。
【０００８】
また、上記第１スパッタ層、第２スパッタ層、第３スパッタ層は、スパッタリングによって形成したものであるため、上記のような厚みの小さい３つの層を容易に形成することができると共に、厚みバラツキを抑制し、密着力を向上させることができる。
【０００９】
以上のごとく、本発明によれば、熱線反射機能に優れた熱線反射フィルムを提供しようとするものである。
【発明を実施するための最良の形態】
【００１０】
請求項１において、上記第１スパッタ層（ＩＴＯ）の膜厚が１８ｎｍ未満の場合には、膜形成が困難となり、密着力の低下を招くおそれがある。一方、上記膜厚が２５ｎｍを超える場合には、可視光線の透過率の低下を招くおそれがある。
【００１１】
また、上記第２スパッタ層（Ａｇ）の膜厚が５ｎｍ未満の場合には、熱線（赤外線）を充分に反射させることが困難となるおそれがある。一方、上記膜厚が１０ｎｍを超える場合には、可視光線の透過率の低下を招くおそれがある。
【００１２】
また、上記第３スパッタ層（ＩＴＯ）の膜厚が３６ｎｍ未満の場合には、可視光線の反射率の増加を招くおそれがある。一方、上記膜厚が５５ｎｍを超える場合には、可視光線の透過率が低下するおそれがある。
【００１３】
また、上記基材フィルムは、ＰＥＴ（ポリエチレンテレフタレート）からなることが好ましい（請求項２）。
この場合には、透明度の高い熱線反射フィルムを、容易かつ安価に得ることができる。
【００１４】
また、上記熱線反射フィルムは、上記基材フィルム又は第３スパッタ層の表面に粘着層を設けてなることが好ましい（請求項３）。
この場合には、上記熱線反射フィルムをガラス窓等に容易に貼着することができる。これにより、室内や車内等の温度上昇を防ぎ、冷房効率を向上させ、省電力を実現することができる。また、窓ガラスに熱線反射フィルムを貼着することにより、熱線反射効果のみならず、万一窓ガラスが割れた場合にも、ガラス片の飛散を防止することができる。特に、４階以上の高層ビルにおいては、ガラスの飛散防止対策が義務付けれらているが、かかる飛散防止と熱線反射との２つの効果を、上記熱線反射フィルムを窓ガラスに貼着することによって得ることができる。
【００１５】
また、上記熱線反射フィルムは、１０００ｎｍ以上の波長の光線の透過率が３０％以下であることが好ましい（請求項４）。
この場合には、１０００ｎｍ以上の波長の赤外線（熱線）の透過を充分に抑制することができる。上記透過率が３０％を超える場合には、熱線の透過率が大きくなり、充分な熱線反射効果を得ることが困難となるおそれがある。
【００１６】
また、上記熱線反射フィルムは、５５０ｎｍの波長の光線の透過率が７０％以上であることが好ましい（請求項５）。
この場合には、可視光を充分に透過させることができる熱線反射フィルムを得ることができる。これにより、例えば、熱線反射フィルムを貼着した窓ガラスを通して室内に明かりを充分に入れることもできるし、熱線反射フィルムを貼着した窓ガラスを通して室外を充分に視認することもできる。
即ち、上記の構成にすることにより、熱線を充分に反射させつつ、可視光を選択的に充分に透過させることができる。
【００１７】
なお、上記５５０ｎｍの波長の光線の透過率が７０％未満である場合には、熱線反射フィルムを可視光が充分に透過しなくなるおそれがある。これにより、熱線反射フィルムを窓ガラスに貼着したとき、室内が暗くなりすぎたり、室内から室外を充分に視認することが困難となったりするおそれがある。
【実施例】
【００１８】
（実施例）
本発明の実施例にかかる熱線反射フィルムにつき、図１、図２を用いて説明する。
本例の熱線反射フィルム１は、図１に示すごとく、透明な基材フィルム２と、該基材フィルム２の表面にスパッタリングにより順次積層形成した、第１スパッタ層３１、第２スパッタ層３２、第３スパッタ層３３とを有する。
第１スパッタ層３１は、ＩＴＯからなる膜厚１８〜２５ｎｍの層であり、第２スパッタ層３２は、Ａｇからなる膜厚５〜１０ｎｍの層であり、第３スパッタ層３３は、ＩＴＯからなる膜厚３６〜５５ｎｍの層である。
【００１９】
また、基材フィルム２は、透明のＰＥＴからなる。そして、第１スパッタ層３１を形成した側と反対側の表面にはＰＭＭＡ（アクリル樹脂）からなる透明なハードコート層１１が形成してある。
また、第３スパッタ層３３の表面には、透明な粘着層１２が配設してある。そして、該粘着層１２を介して、熱線反射フィルム１をガラス窓４の表面に貼着している。
【００２０】
次に、本例の熱線反射フィルム１は、例えば以下のようにして製造する。
まず、厚み２５〜１８８μｍのＰＥＴからなる基材フィルム２を用意する。基材フィルム２の一方の表面には、上記ハードコート層１１を１５μｍの膜厚で形成しておく。
【００２１】
そして、ハードコート層１１を設けた側と反対側の基材フィルム２の表面に、図２に示すごとく、スパッタリングすることにより第１スパッタ層３１、第２スパッタ層３２、第３スパッタ層３３を順次形成する。
スパッタリングに当っては、まず、スパッタ装置のチャンバ内に、基材フィルム２をセットする。即ち、図２に示すごとく、長尺の基材フィルム２を、スパッタ装置のチャンバ内の台座ドラム５１に沿わせるにようにして配置する。
【００２２】
スパッタ装置は、回転する台座ドラム５１に対向配置された少なくとも３個のターゲット（第１のＩＴＯターゲット５２１、Ａｇターゲット５２２、第２のＩＴＯターゲット５２３）を有する。
【００２３】
そして、チャンバ内を２×１０-4Ｐａの真空度とした後、Ｏ2（酸素）を１０％添加したＡｒ（アルゴン）ガスを、チャンバ内が４×１０-1Ｐａとなるまで導入する。
次いで、図２の矢印Ａに示すように基材フィルム２を１〜２ｍ／分の搬送速度で移動させながら、第１のＩＴＯターゲット５２１により１〜３Ｗ／ｃｍ2の出力にて、スパッタリングを１０〜２０秒間行う。これにより、膜厚２２ｎｍの第１スパッタ層３１を形成する。
次いで、Ａｇターゲット５２２により、０．５〜１．５Ｗ／ｃｍ2の出力にて、スパッタリングを１０〜２０秒間行う。これにより、膜厚７ｎｍのＡｇからなる第２スパッタ層３２を形成する。
【００２４】
次いで、ＩＴＯターゲット５２３により、１〜３Ｗ／ｃｍ2の出力にて、スパッタリングを１０〜２０秒間行う。これにより、膜厚４４ｎｍのＩＴＯからなる第３スパッタ層３３を形成する。
そして、第１スパッタ層３１と第２スパッタ層３２と第３スパッタ層３３とを形成した基材フィルム２をスパッタ装置から取出し、第３スパッタ層３３の表面に、ポリエステル系の粘着剤層１２を、ロールコーター法等の手段により、０．２μｍの膜厚で形成する。
以上により、図１に示すごとく、基材フィルム２の表面に第１スパッタ層３１と第２スパッタ層３２と第３スパッタ層３３とが順次積層された熱線反射フィルム１が得られる。
なお、上記各条件等は単なる一例であり、本発明は、これに限定されない。
【００２５】
また、上記熱線反射フィルム１は、１０００ｎｍ以上の波長の光線の透過率が３０％以下であり、５５０ｎｍの波長の光線の透過率が７０％以上である（図３参照）。即ち、熱線反射フィルム１は、可視光を選択的に透過し、赤外光を充分に反射する選択光透過型のフィルムである。
【００２６】
次に、本例の作用効果につき説明する。
上記熱線反射フィルム１は、上述のごとく、ＩＴＯからなる第１スパッタ層３１、Ａｇからなる第２スパッタ層３２、ＩＴＯからなる第３導スパッタ層３３とを、基材フィルム２の表面に形成してなる。これにより、熱線（赤外線）を充分に反射して、熱線の透過率を充分に抑制することができる。
【００２７】
また、上記第１スパッタ層３１（ＩＴＯ）の膜厚を１８〜２５ｎｍとすることにより、ベース層として基材フィルム２との密着力を確保することができる。
また、上記第２スパッタ層３２（Ａｇ）の膜厚を５〜１０ｎｍとすることにより、熱線（赤外線）の反射と可視光の透過とのバランスを得ることができる。
また、上記第３スパッタ層３３（ＩＴＯ）の膜厚を３６〜５５ｎｍとすることにより、可視光領域の光線の透過率を確保することができる。
【００２８】
また、上記第１スパッタ層３１、第２スパッタ層３２、第３スパッタ層３３は、スパッタリングによって形成したものであるため、上記のような厚みの小さい３つの層を容易に形成することができると共に、厚みバラツキを抑制し、密着力を向上させることができる。
【００２９】
また、基材フィルム２は、ＰＥＴからなるため、透明度の高い熱線反射フィルム１を、容易かつ安価に得ることができる。
また、熱線反射フィルム１は粘着層１２を設けてなるため、熱線反射フィルム１をガラス窓４等に容易に貼着することができる。これにより、室内や車内等の温度上昇を防ぎ、冷房効率を向上させ、省電力を実現することができる。また、窓ガラス４に熱線反射フィルム１を貼着することにより、熱線反射効果のみならず、万一窓ガラス４が割れた場合にも、ガラス片の飛散を防止することができる。特に、４階以上の高層ビルにおいては、ガラスの飛散防止対策が義務付けれらているが、かかる飛散防止と熱線反射との２つの効果を、熱線反射フィルム１を窓ガラスに貼着することによって得ることができる。
【００３０】
また、熱線反射フィルム１は、１０００ｎｍ以上の波長の光線の透過率が３０％以下であるため、赤外線（熱線）の透過を充分に抑制することができる。
また、熱線反射フィルム１は、５５０ｎｍの波長の光線の透過率が７０％以上であるため、可視光を充分に透過させることができる。これにより、熱線反射フィルム１を貼着した窓ガラス４を通して室内に明かりを充分に入れることもできるし、熱線反射フィルム１を貼着した窓ガラス４を通して室外を充分に視認することもできる。
即ち、上記の構成にすることにより、熱線を充分に反射させつつ、可視光を選択的に充分に透過させることができる。
【００３１】
以上のごとく、本発明によれば、熱線反射機能に優れた熱線反射フィルムを提供しようとするものである。
【００３２】
（実験例）
本例は、図３に示すごとく、上記実施例にかかる熱線反射フィルム１の光透過率を測定した例である。
また、比較試料１として、ＰＥＴフィルムの上にＴｉＯ2−Ａｇ−ＴｉＯ2の構成を有する熱線反射フィルムであるレフテル（帝人デュポンフィルム社の登録商標）ＷＨＯ３を用意し、比較試料２として、ＰＥＴフィルムの上にＴｉＯ2−Ａｇ・Ａｕ−ＴｉＯ2の構成を有する熱線反射フィルムであるレフテル（帝人デュポンフィルム社の登録商標）ＳＨＳ−７０を用意した。
そして、太陽光を熱線反射フィルムに照射し、それぞれの波長における光透過率を測定した。光透過率の測定は、日立社製の分光光度計Ｕ−３５００を用いて行った。
【００３３】
測定結果を図３に示す。同図において、曲線Ｌ１が本発明の実施例の熱線反射フィルムについてのデータであり、曲線Ｌ２、Ｌ３がそれぞれ比較試料１、比較試料２の熱線反射フィルムについてのデータである。
同図より分かるように、可視光域（約４００〜８００ｎｍ）においては、本発明品（Ｌ１）、比較試料１（Ｌ２）、比較試料２（Ｌ３）の何れも、透過率が高く、特に５５０ｎｍの波長の光に対しては、本発明品も７０％以上の透過率を有する。
【００３４】
ところが、赤外光域（約８００ｎｍ以上）においては、比較試料１、２（Ｌ２、Ｌ３）に対して、本発明品（Ｌ１）は大幅に透過率を低減している。例えば波長１０００ｎｍにおいては、比較試料１、２の光透過率が５０％前後であるのに対し、本発明品の光透過率は３０％であった。
本例の結果から、本発明の熱線反射フィルムは、可視光線に対する光透過性を確保しつつ、赤外線（熱線）に対する光透過性を大幅に抑制することができることが分かる。
なお、本発明の熱線反射フィルムは、紫外線（波長約４００ｎｍ未満）の透過も充分に抑制することができることが分かる。
【図面の簡単な説明】
【００３５】
【図１】実施例における、窓ガラスの表面に貼着した熱線反射フィルムの断面説明図。
【図２】実施例における、スパッタリング方法の説明図。
【図３】実験例における、光透過率の測定結果を示す線図。
【符号の説明】
【００３６】
１  熱線反射フィルム
２  基材フィルム
３１  第１スパッタ層
３２  第２スパッタ層
３３  第３スパッタ層
４  窓ガラス
【図１】
2007152773.tif 000003
【図２】
2007152773.tif 000004
【図３】
2007152773.tif 000005